Brevet FR2627721A1 — publié le 19890901

L'invention concerne un procédé et un dis- positif de réalisation d'un joint solidaire de la partie périphérique d'un vitrage et le vitrage obtenu. En particulier, mais de manière non exclusi- ve, le procédé et le dispositif concernent la réalisa- tion d'un joint à la partie périphérique d'un vitrage de véhicule automobile. Les vitrages pour véhicule automobile com- portent le plus souvent un joint en caoutchouc ou ma- tière plastique disposé sur le pourtour du vitrage et assurant une fonction d'étanchéité. Dans l'industrie automobile, on utilise dif- férentes techniques pour équiper le vitrage de son joint. Une première technique consiste à réaliser un profilé de caoutchouc extrudé et vulcanisé compor- tant une gorge pour permettre son assemblage avec le vitrage, puis à chausser le pourtour du. vitrage avec le profilé. Cette opération se fait manuellement. De plus, comme il est très difficile d'obte- nir des vitrages ayant des cotes précises et que le joint comporte des cotes fixes, il est très souvent nécessaire de compenser des écarts de cotes entre le vitrage et le joint, par application de couches plus ou moins importantes de colle, pendant l'opération de chaussage et de collage du joint. L'étanchéité du joint n'est donc pas obtenue de manière parfaitement reproductible. En outre, sur le plan esthétique, les extré- mités du joint sont visibles ce qui nuit à l'a.spect de la pièce et la teinte du joint de caoutchouc est noi- re, dans la grande majorité des cas. Enfin, il est nécessaire de prévoir un sto- ckage des joints extrudés avant leur utilisation pour le chaussage de vitrages. On utilise également des procédés de surmou- lage d'un joint de caoutchouc ou de matière plastique sur la partie périphérique du vitrage. Ces procédés ont l'avantage de réaliser 'le joint in situ sur le vitrage, si bien que ce joint est parfaitement adapté à la dimension du vitrage et parfaitement étanche. On connaît par exemple un procédé de surmou- lage du vitrage par un mélange à base d'éthylène- propylène-diène monomère (EPDM) dans lequel le mélange est injecté sous forme fluide dans un moule disposé autour de la partie périphérique du vitrage puis vul- canisé. Cependant, ce procédé nécessite l'utilisation d'un moule métallique utilisé à une température élevée de l'ordre de 180'C. Les pressions d'injection sont relativement élevées, de l'ordre de 200 bars dans l'empreinte du moule; de telles pressions sont néces- saires, dans la mesure o les produits injectés sont piteux et non pas liquides, même à haute température. En conséquence, les vitrages qui peuvent être réalisés par ce procédé sont de petite ou de moyenne taille; les grandes pièces du type pare- brise ne peuvent en effet supporter la pression du matériau pendant l'injection et éclatent au cours du moulage. Enfin, le procédé ne se prête pas i la fabrication en carrousel, pour des questions de coût d'investisse- ment. En effet, les moules sont chers et un carrousel comporte plusieurs moules ce qui accroit d'autant son prix de revient. On connait également un procédé de surmoula: 30. ge d'un vitrage par un matériau thermoplastique tel que lé chlorure de polyvinyle (PVC) plastifié, en uti- lisant un procédé classique d'injection de matières thermoplastiques. Dans ce procédé également, et pour les mêmes raisons, les pressions d'injection Sont très élevées de l'ordre de 350 bars dans l'empreinte du moule. Il y- a donc un risque très important de rupture de l'insert en verre pendant l'injection de la matière thermoplas- tique dès que la vitre dépasse une certaine taille. Ce procédé est réservé aux vitres de petites tailles telles que les custodes. On connait également un procédé de surmoulage du vitrage par un élastomère de polyuréthane selon le procédé connu sous le nom de RIM (Reaction Injection Mouldingl. Ce procédé permet le surmoulage de grands vitrages tels que les pare-brise ou les lunettes ar- rières mais a cependant l'inconvénient de produire certains défauts à l'intérieur du joint, tels que des bulles d'air dues à l'éventation du moule et des bavu- res qu'il faut ensuite éliminer en reprise manuelle. De plus, il est nécessaire d'asperger péria- diquement l'empreinte du moule avec de l'agent de dé- moulage. Pour obtenir une tenue suffisante aux rayons ultraviolets de la lumière solaire. il est nécessaire d'employer un matériau polyuréthane de coût élevé ou bien de revêtir le joint par une peinture protectrice qui peut être soit déposée en fond de moule avant l'injection soit effectuée en reprise, s.ur le vitrage surmoulé. Toutes les opérations annexes accroissent le prix de revient du vitrage. Ce procédé ne se prête pas non plus i la fa- brication en carrousel, dans la mesure o le disposi- tif d'injection est fixé au demi-moule inférieur. Le but de l'invention est donc de proposer un procédé de réalisation d'un joint en une matière plastique durcissable solidaire d'une partie au moins de la périphérie d'un vitrage, par moulage de la ma- tière plastique à l'état fluide autour du vitrage pour constituer le joint et durcissement du joint moulé sur le vitrage, ce procédé permettant la fabrication de vitrages de grandes dimensions, en utilisant un procé- dé de moulage à pression et température modérées, ap- plicable à un grand nombre de matières plastiques et avec un coût de production réduit. Dans ce but, on réalise le durcissement du joint par activation de la matière plastique par un rayonnement électromagnétique dont la fréquence appar- tient à l'un des domaines suivants: hautes fréquen- ces, très hautes fréquences, ultra-hautes fréquences. De manière préférentielle, la matière plas- tique est injectée dans un moule à une température o elle est à l'état liquide et présente une faible vis- cosité tout en restant inerte,à une basse pression de l'ordre de quelques bars, cette matière plastique étant ensuite échauffée pendant son durcissement par le rayonnement électromagnétique, puis refroidie avant démoulage. L'invention est également relative à un dis- positif pour la mise en oeuvre du procédé de réalisa- tion du joint et au vitrage surmoulé obtenu. Afin de bien faire comprendre l'invention, on va maintenant décrire, à titre d'exemple non limi- tatif, en se reportant à la figure jointe en annexe, un mode de réalisation d'un dispositif permettant la mise en oeuvre d'un procédé de moulage et de durcisse- ment suivant l'invention, un exemple de mise en oeuvre de ce procédé et le vitrage obtenu. La figure unique est une vue en coupe et en élévation d'un dispositif de moulage et de durcisse- ment permettant de mettre en oeuvre le procédé suivant l'invention, pour la fabrication d'un vitrage pour vé- hicule automobile. Sur la figure, le dispositif a été représen- té pendant la phase de durcissement du joint après moulage en contact avec le bord du vitrage. Le dispositif désigné de manière générale par le repère 1 comporte un moule 2 constitué d'une matrice et d'un poinçon, respectivement 2a, 2b, com- portant des faces en regard dans lesquelles sont ména- gées des empreintes complémentaires. Lorsque le moule est fermé, comme représenté sur la figure 1, les deux faces en regard des parties de moule 2a, 2b sont en contact et ménagent entre elles un espace 3 constitué par la juxtaposition de leurs empreintes. L'espace 3 comporte une partie centrale 3a dont l'épaisseur est supérieure à l'épaisseur du vi- trage 4 constituant l'insert de verre sur lequel on réalise le surmoulage du joint ainsi qu'une partie pé- riphérique 5 dans laquelle on réalise le moulage du joint. Entre la partie centrale 3 et la partie péri- phérique 5, les deux parties 2a, 2b du moule compor- tent des zones en saillie 6 en coïncidence venant en contact avec l'insert de verre 4 lorsque le moule est fermé. On isole ainsi de façon étanche la zone péri- phérique 5 de moulage du joint, de la zone centrale de 1'insert. La cavité de moulage 5 du joint est délimi- tée par les parties périphériques des empreintes des parties de moule 2a, 2b et par la partie périphérique de l'insert 4. Les parties 2a, 2b-du moule sont en une ma- tière souple telle que le polypropylène ou l'élastomè- re de silicone. On obtient, au moment de la fermeture du moule, une fermeture étanche de la cavité de moula- ge 5 du joint, grâce au contact des deux faces en re- gard des parties 2a, 2b et des parties en saillie 6 de ces plaques avec les faces de l'insert 4. Les parties 2a, 2b du moule délimitent entre elles une buse 8 permettant l'injection de matière plastique fluide dans l'empreinte 5 du moule. Les faces extérieures des parties du moule 2a, 2b sont en contact avec des plaques d'aluminium 9a, 9b au travers desquelles sont transmises les ondes électromagnétiques à haute fréquence provenant d'un générateur 10, pendant la phase de durcissement de la matière plastique injectée dans la cavité 5. Les plaques d'aluminium 9a, 9b sont fixées sur les parties de -moule 2a, 2b correspondantes et sont reliées à un dispositif d'ouverture et de ferme- ture du moule non représenté. Des canaux 12 de circulation d'un liquide de refroidissement sont' usinés à.l'intérieur des plaques d'aluminium 9a, 9b. Ces canaux 12 assurent le refroi- dissement des plaques 9a, 9b et du moule 2, en parti- culier pendant la phase de durcissement. Le dispositif 1 représenté sur la figure peut être associé à toute installation de manutention et de moulage automatique comportant en particulier un bras manipulateur pour assurer le chargement de la vitre 4 constituant l'insert sur lequel on réalise le surmoulage. Le matériau du moule 2 sera choisi dans tous les cas de façon que l'échauffement de ce moule par perte diélectrique des ondes électromagnétiques soit le plus faible possible. Le moule sera donc réalisé en un matériau pratiquement transparent aux ondes élec- tromagnétiques qui peuvent être des ondes à haute fré- quence (HF), à très haute fréquence (VHF) ou à ultra- haute fréquence (UHF ou micro-ondes). De tels matériaux pourront être constitués, suivant les cas, par du polypropylène sous forme d'ho- mopolymères, de copolymères d'éthylène et de propylène ou d'EPDM vulcanisé. Ce matériau pourrait être consti- tué également par un élastomère de silicone vulcanisé à froid ou à chaud ou encore par un polymère fluoré tel que le polytétrafluoroéthylène. Le moule peut également être réalisé en un matériau beaucoup plus rigide comme un béton de résine de formulation telle que son échauffement par perte diélectrique soit faible. On choisira dans tous les cas le matériau ayant le plus faible coefficient de perte diélectrique au rayonnement électromagnétique utilisé. Ces matériaux sont généralement des maté- riaux souples et facilement usinables qui permettent d'obtenir des surfaces de fermeture étanche de l'em- preinte du moule, après sa fermeture. Le générateur 10 permet la production et l'émission d'ondes électromagnétiques dans un domaine qui correspond aux hautes ou très hautes fréquences (fréquences comprises entre 3 et 300 MHZ), et on ac- cordera de préférence le générateur sur l'une des fréquences autorisées 13,56 MHZ, 27,12 MHZ ou ,68 MHZ. Le choix du rayonnement sera effectué en fonction de la nature de la matière plastique liquide dont -on assure le durcissement dans le moule, par gé- lification, polymérisation ou vulcanisation. Ces ma- tériaux, contrairement aux matériaux du moule, sont activables par le rayonnement, car ils présentent un coefficient de perte diélectrique (facteur de perte) important à la température de travail et à la fréquence du rayonnement choisi. On va maintenant décrire une opération de réalisation d'un joint à la périphérie d'un vitrage, en utilisant le dispositif représenté sur la figure. On vient placer une vitre plate 4 sur la partie inférieure du moule 2a, cette vitre qui peut être en verre minéral trempé ou feuilleté ou en verre organique à faible coefficient de perte diélectrique ayant des dimensions et une forme correspondant à la partie en verre d'un vitrage, pour véhicule automobile de grandes dimensions. Les parties 2a, 2b du moule 2 sont réalisées en élastomère de silicone vulcanisable à froid. On a utilisé un élastomère constitué à par- tir des matières suivantes: RTV 3110 (Dow Corning) 70 parties RTV 3112 (Dow Corning) 30 parties Catalyseur S (Dow Corning) 7 parties. Lorsque le moule est refermé, on injecte dans l'empreinte 5, par l'intermédiaire de la buse 8, une matière plastique sous forme fluide. Cette matière plastique est un plastisol PVC dont la composition est donnée ci-dessous: PVC LUCOVYL PB 1302 (ATOCHEM) 100 parties ou SOLVIC 334 (SOLVAY) PLASTIFIANT PHTALATE LINEAIRE 50 parties C 9 - C 11 STABILISANT Sel organique de 2 parties Baryum et de zinc Epoxy stéarate d'octyle 5 parties. Cette matière se présente sous forme fluide à la température ambiante, c'est-à-dire à une tempéra- ture proche de 20 à 25'. De plus, sa viscosité est faible, si bien qu'on peut effectuer 1-'injection par-la buse 8 à tem- pérature ambiante et à basse pression (quelques bars).- Une légère surpression est simplement nécessaire pour assurer un remplissage satisfaisant de l'empreinte 5 du moule. Après injection, le chlorure de polyvinyle plastifié contenu dans l'empreinte 5 à l'état liquide est en contact avec la partie périphérique de la vitre 4 constituant un insert de verre sur lequel on réalise le surmoulage. On notera qu'avant d'introduire la vitre 4 dans le moule, on enduit son bord externe devant venir en contact avec la matière plastique, avec un agent d'adhérence ou agent de couplage qui permet d'amélio- rer l'adhérence entre le joint et le bord de la vitre. Après remplissage de la cavité ou empreinte par la matière plastique liquide, on met le généra- teur 10 en fonctionnement et on réalise son couplage avec les plaques d'aluminium 9a, 9b. Du fluide de re- froidissement est mis en circulation dans les canaux 12 de ces plaques en aluminium pour maintenir leur température au voisinage de 40 à 60'C, Pendant l'opération de durcissement de la matière plastique liquide sous l'effet des ondes élec- tromagnétiques, cette matière plastique s'échauffe et communique une partie de sa chaleur au moule 2 dont les plaques 9a et 9b assurent le refroidissement et le maintien en température. La fréquence du générateur 10 sera choisie non seulement en fonction de la nature de la matière plastique constituant le joint mais encore de la com- position du verre de la vitre 4, suivant que ce verre est minéral ou organique. On pourra adapter le traitement aux maté- riaux en présence, aussi bien en réglant la fréquence que la puissance du générateur haute fréquence. On peut également jouer sur la durée du durcissement. Dans le cas d'une vitre en verre minéral trempé ou feuilleté surmoulée en utilisant la composi- tion de PVC plastifié donnée plus haut, on a pu réa- liser un durcissement satisfaisant par activation à haute fréquence à 27, 12 MHZ pendant 60 secondes. La matière plastique s'est échauffée par pertes diélec- triques, sous l'effet des ondes électromagnétiques et on assure un refroidissement du joint 13 réalisé par moulage et durcissement sous l'effet du rayonnement, pendant une durée de 120 secondes, à l'intérieur du moule, le liquide de refroidissement étant maintenu en circulation dans les canaux 12 des plaques 9a, 9b. A l'issue de ce refroidissement, on ouvre le moule- et le vitrage surmoulé obtenu constitué par la vitre 4 et le joint 13 solidaire de sa partie-périphé- rique est prélevé de la partie inférieure du moule 2a, par exemple par un bras de manutention automatique. Dans le cas d'un mélange à base de PVC plas- tifié sous forme de plastisol comme décrit plus haut, le durcissement du matériau à l'intérieur du moule, sous l'effet du rayonnement, a lieu par phénomène de gélification. On peut utiliser d'autres matières plasti- ques pour constituer le joint du vitrage, ces matières plastiques étant introduites à l'état fluide dans la cavité du moule, puis durcies par activation sous l'effet du rayonnement électromagnétiquA. Dans le cas o ces matières plastiques sont constituées par des élastomères de polyuréthane mono- composants ou bicomposants, le durcissement se produit par polymérisation. Dans le cas du caoutchouc, le durcissement sous activation se produit par vulcanisation. Dans tous les cas, le durcissement se pro- duit grice à un échauffement contrôlé du joint et de la zone périphérique de l'insert de verre. On voit que le procédé suivant l'invention présente l'avantage de réaliser un durcissement rapide et sans échauffement excessif, par activation par un rayonnement haute fréquence. D'autre part, ce procédé peut être appliqué en utilisant une large gamme de matières plastiques. On choisira de préférence des matériaux fluides et à basse viscosité au voisinage de la température ambian- te. De tels liquides sont inertes pendant l'injection et leur viscosité reste faible. L'ensemble du moulage peut être effectué à basse pression (quelques bars) et les forces de fermeture du moule sont elles-mêmes fai- bles. On pourra donc réaliser le surmoulage de vi- trages de grandes dimensions sans risque d'éclatement et avec un appareillage d'un coût réduit. D'autre part, l'inertie de la matière plas- tique liquide en l'absence de rayonnement électroma- gnétique permet un contrôle parfait du remplissage, ce qui évite les bulles d'air, les lignes de démixtion de pigments et les bavures de surpression. Le moule étant réalisé en un matériau géné- ralement souple, l'étanchéité des plans de joint sera très bonne, aussi bien en ce qui concerne les plans de joint constitués par les surfaces du moule en contact entre elles qu'en ce qui concerne les surfaces du mou- le en contact avec la vitre. Cette bonne étanchéité permet de diminuer fortement ou même de supprimer la présence de bavures.et donc la nécessité d'une opéra- tion d'ébavurage en reprise. Le durcissement par gélification, polyméri- sation ou vulcanisation sous rayonnement électromagné- tique est effectué au moment voulu pendant le cycle de fabrication et en quelques dizaines de secondes. L'invention ne se limite pas au mode de réa- lisation qui ont été décrits. On peut envisager l'utilisation de matières plastiques différentes de celles qui ont été décrites pour réaliser le joint surmoulé autour du vitrage. * On peut également utiliser d'autres maté- riaux que ceux qui ont été décrits pour constituer le moule. Le verre de la vitre peut être constitué par tout verre minéral ou organique utilisé habituellement pour la constitution des vitres telles que les vitres de véhicule automobile. En fonction des matières plastiques et du verre en présence, on pourra utiliser toute fréquence appropriée choisie dans les domaines indiqués. On pourra réaliser un joint sur tout ou par- tie du pourtour de la vitre en prévoyant un moule ayant une cavité adaptée. On favorisera généralement l'adhérence du joint en déposant un agent de couplage sur le bord de la vitre venant en contact avec la matière plastique du joint. Dans le cas d'un vitrage comportant un joint sur une partie seulement de sa périphérie, on ne dépo- sera pas d'agent d'adhérence. Il en est ainsi par exemple des vitrages mobiles pour véhicules auto- mobiles. L'agent d'adhérence pourra être appliqué au pinceiu ou au tampon sur le rebord de la vitre de fa- çon manuelle ou par un robot. Pour la fabrication en série de vitrages surmoulés, on peut réaliser un carrousel comportant plusieurs moules ou dispositifs de moulage et un géné- rateur d'ondes électromagnétiques. - Enfin, le procédé suivant l'invention peut s'appliquer à la fabrication de vitrage pour des vé- hicules différents de véhicules automobiles ou encore de vitrages pour constructions fixes. Le mode de réalisation qui a été décrit illustre l'activation du matériau constituant le joint par hautes fréquences mais une installation de moule analogue permettrait la mise en oeuvre du procédé par utilisation d'ultra hautes fréquences ou hyperfréquen- ces (fréquences comprises 'entre 300 et 3000 MHZ) c'est-à-dire un domaine correspondant aux micro-ondes, On utiliserait de préférence l'une des fréquences au- torisées, soit 433 MHZ, 850 MHZ, 915 MHZ ou 2450 MHZ. Ainsi, on pourrait par exemple gélifier du plastisol par activation à une fréquende de 2450 MHZ pendant 1 à minutes, la durée d'activation dépendant bien sûr du mode de génération des micro-ondes, de l'épaisseur de la pièce ainsi que de la formulation, la présence de noir de carbone ou de traces d'eau accélérant notable- ment le processus de gélification. REVENDICATIONS 1.- Procédé de réalisation d'un joint en une matière plastique durcissable solidaire d'une partie au moins de la périphérie d'un vitrage, par moulage de la matière plastique à l'état fluide autour du vitra- ge, pour constituer le joint et durcissement du joint moulé sur le vitrage, caractérisé par le fait qu'on réalise le durcissement du joint par activation de la matière plastique par un rayonnement électromagnétique dont la fréquence appartient à l'un des domaines suiv- ants: hautes fréquences, très hautes fréquences, ultra-hautes fréquences. 2.- Procédé suivant la revendication 1, ca- ractérisé par le fait que la matière plastique est injectée à une température o elle est à l'état liqui- de et présente une faible viscosité tout en restant inerte et est ensuite échauffée pendant le durcisse- ment sous l'effet du rayonnement électromagnétique puis refroidie avant le démoulage du joint. 3.- Procédé suivant l'une quelconque des re- vendications 1 et 2, caractérisé par le fait que le rayonnement électromagnétique présente une fréquence comprise dans le domaine des hautes et très hautes fréquences, c'est-à-dire comprise entre 3 et 300 MHZ. 4.- Procédé suivant l'une quelconque des re- vendications 1 et 2, caractérisé par le fait que le rayonnement électromagnétique présente une fréquence comprise dans le domaine des ultra-hautes fréquences, c'est-à-dire comprise entre 300 et 3000 MHZ. 5.- Procédé suivant l'une quelconque des re- vendications 1 à 4, caractérisé par le fait: - qu'on place une vitre (4) à l'intérieur d'un moule, de façon qu'au moins une partie de son bord périphéri- 262772 1 que déborde dans une cavité (5) ménagée à l'intérieur du moule, - qu'on injecte dans la cavité (5) du moule une matiè- re plastique à l'état fluide, - qu'on soumet la matière plastique liquide remplis- sant la cavité (5) à un rayonnement électromagnétique, - qu'on refroidit la matière plastique durcie dans la cavité (5) sous l'effet du rayonnement, - qu'on ouvre le moule pour extraire le vitrage sur- moulé obtenu. 6.- Procédé suivant l'une quelconque des re- vendications 1 à 5, caractérisé par le fait que la ma- tière plastique du joint (13) est constituée par un mélange de chlorure de polyvinyle plastifié ou plasti- sol, que cette matière plastique est injectée à l'état liquide à la température ambiante et sous basse pres- sion, qu'elle est soumise, après moulage, à un rayon- nement électromagnétique pendant une durée voisine de secondes et qu'elle est ensuite refroidie. ?.- Procédé suivant la revendication 6, ca- ractérisé par le fait que le rayonnement électromagné- tique a une fréquence de 27,12 MHZ. 8.- Procédé suivant la revendication 6, ca- ractérisé par le fait que le rayonnement est constitué par des microondes d'une fréquence voisine de 2450 MHZ. 9.- Procédé suivant la revendication 1, ca- ractérisé par le fait que le durcissement se produit par l'un des phénomènes suivants: gélification, polymérisation, vulcanisation. 10.- Dispositif pour la réalisation d'un joint en matière plastique durcissable solidaire d'une partie au moins de la périphérie d'un vitrage (4), par moulage de la matière plastique à l'état fluide autour du vitrage pour constituer le joint-et durcissement du joint moulé sur le vitrage, caractérisé par le fait qu'il comporte un moule (2) en deux parties (2a, 2b) ménageant entre elles, dans leur position de fermetu- re, un espace libre (3) comportant une partie centrale (3a) pour recevoir la vitre (4) et une partie périphé- rique (5) constituant une cavité de moulage du joint (13)., deux plaques métalliques (9a, 9b) solidaires des faces externes des parties respectives (2a, 2b) du moule, et un générateur (10) de haute fréquence couplé aux plaques métalliques (9a, 9b). 11.- Dispositif suivant la revendication 10, caractérisé par le fait que les plaques (9a, 9b) sont en aluminium et comportent des canaux (12) pour la circulation d'un fluide de refroidissement. 12.- Dispositif suivant l'une quelconque des revendications 10 et 11, caractérisé par le fait que les deux parties du moule (2a, 2b) sont en un matériau plastique à faible coefficient de perte diélectrique appartenant au groupe: polypropylène sous forme d'homopolymère, copolymère d'éthylène et de propylène, éthylène propylène diène monomère vulcanisé, élastomère de silicone vulcanisé, polymère fluoré tel que le polytétrafluoréthylène. béton de résine époxyde 13.- Vitrage, en particulier pour véhicules automobiles, comportant une vitre en verre transparent (4) et un joint en matière plastique solidaire d'une partie au moins de la périphérie de la vitre (4), ca- ractérisé par le fait que le joint (13) est réalisé par moulage à l'état fluide en contact avec le bdrd de la vitre (4) et durcissement par un rayonnement élec- tromagnétique dont la fréquence appartient à l'un des domaines suivants haute fréquence, très haute fré- quence, ultra-haute fréquence. 14.- Vitrage suivant la revendication-13, caractérisé par le fait que le joint (13) est consti- tué par un mélange de chlorure de polyvinyle plastifié injecté sous forme de plastisol.- 15.- Vitrage suivant la revendication 13, caractérisé par le fait que le joint est constitué par un élastomère de polyuréthane. 16.- Vitrage suivant la revendication 13, caractérisé par le fait que le joint (13) est consti- tué par un caoutchouc. 17.- Vitrage suivant l'une quelconque des revendications 13 à 16, caractérisé par le fait que la vitre (4) est constituée par un verre minéral trempé ou feuilleté. 18.- Vitrage suivant l'une quelconque des revendications 13 à 16, caractérisé par le fait que la vitre (4) est constituée par un verre organique à fai- ble coefficient de perte diélectrique dans la gamme des hautes ou très hautes fréquences et des hyperfré- quences.